(57)【特許請求の範囲】
【請求項１】
放射性核種または重金属元素を吸着しているイオン交換基を有する使用済みイオン交換樹脂を、鉄化合物、過酸化水素、およびオゾンを含む液体と接触させる使用済みイオン交換樹脂の処理方法であって、
前記液体に前記鉄化合物、前記過酸化水素、および前記オゾンを供給する工程と、
前記液体中の前記使用済みイオン交換樹脂から脱離した前記放射性核種または重金属元素の元素濃度を測定する工程と、
前記測定する工程で測定される前記液体中の前記元素濃度に応じて、前記液体に供給される前記鉄化合物、前記過酸化水素、および前記オゾンのうちの少なくとも１つの量を調整する工程と
を備えることを特徴とする使用済みイオン交換樹脂の処理方法。
【請求項２】
前記調整する工程において、前記鉄化合物および前記過酸化水素の少なくとも一方は、所定時間毎に一定量供給されることを特徴とする請求項１に記載の使用済みイオン交換樹脂の処理方法。
【請求項３】
前記液体に供給される前記鉄化合物、前記過酸化水素、および前記オゾンの合計の物質量は、前記使用済みイオン交換樹脂を構成する炭素原子の物質量以下であることを特徴とする請求項１または２に記載の使用済みイオン交換樹脂の処理方法。
【請求項４】
前記液体のｐＨを調整する工程をさらに備えることを特徴とする請求項１乃至３のいずれか１項に記載の使用済みイオン交換樹脂の処理方法。
【請求項５】
前記液体は５０℃以上９０℃以下であることを特徴とする請求項１乃至４のいずれか１項に記載の使用済みイオン交換樹脂の処理方法。
【請求項６】
放射性核種または重金属元素を吸着しているイオン交換基を有する使用済みイオン交換樹脂を処理する使用済みイオン交換樹脂の処理装置であって、
前記使用済みイオン交換樹脂を、鉄化合物、過酸化水素、およびオゾンを含む液体と接触させる脱離槽と、
前記使用済みイオン交換樹脂を前記脱離槽に供給する使用済みイオン交換樹脂供給部と、
前記鉄化合物を前記脱離槽に供給する鉄化合物供給部と、
前記過酸化水素を前記脱離槽に供給する過酸化水素供給部と、
前記オゾンを前記脱離槽に供給するオゾン供給部と、
前記脱離槽内に収容される前記液体中の前記使用済みイオン交換樹脂から脱離した前記放射性核種または重金属元素の元素濃度を測定する測定部と、
前記測定部によって測定される前記液体中の前記元素濃度に応じて、前記脱離槽に供給される前記鉄化合物、前記過酸化水素、および前記オゾンのうちの少なくとも１つの量を調整する制御部と
を備えることを特徴とする使用済みイオン交換樹脂の処理装置。
【発明の詳細な説明】
【技術分野】
【０００１】
本発明の実施形態は、使用済みイオン交換樹脂の処理方法および使用済みイオン交換樹脂の処理装置に関する。
【背景技術】
【０００２】
原子力発電所において、放射性核種（以下、放射性核種を放射性同位元素ともいう）を含む炉水浄化系、復水浄化系、放射性廃液の処理系などにイオン交換樹脂が使用されている。このようなイオン交換樹脂には、その使用により、放射性核種が吸着される。放射性核種を吸着している使用済みのイオン交換樹脂（以下、使用済みイオン交換樹脂ともいう）は、放射能の高い廃棄物となる。このため、使用済みイオン交換樹脂から放射性核種を分離することによって、廃棄物である使用済みイオン交換樹脂の放射能レベルを低減することができる技術が検討されている。
【０００３】
また、重金属元素を含む産業排水を無害化処理するときにも、イオン交換樹脂が使用されている。このときのイオン交換樹脂は、産業排水中の重金属元素を吸着して、産業排水を無害化する。このイオン交換樹脂には、その使用により、重金属元素が吸着される。重金属元素を吸着している使用済みイオン交換樹脂を廃棄する際、使用済みイオン交換樹脂から重金属元素を分離することによって、重金属元素を吸着している使用済みイオン交換樹脂の量を低減することが検討されている。
【０００４】
従来から、使用済みイオン交換樹脂の処理として、使用済みイオン交換樹脂を完全無機化する手段が提案されている。この手段は、超臨界水分解法などを用いて、使用済みイオン交換樹脂を二酸化炭素および水に分解するものである。使用済みイオン交換樹脂が分解されることによって、放射性核種や重金属元素が使用済みイオン交換樹脂から分離する。また、使用済みイオン交換樹脂に吸着している元素を部分的に分離する手段も提案されている。
【先行技術文献】
【特許文献】
【０００５】
【特許文献１】特開平１０−３２４７６８号公報
【特許文献２】特開２００６−８４２３６号公報
【特許文献３】特許５４８９１２４号
【特許文献４】特許３１２４１４８号
【発明の概要】
【発明が解決しようとする課題】
【０００６】
上記したように使用済みイオン交換樹脂を無機化する場合には、使用済みイオン交換樹脂を加熱分解するための分解装置が必要である。このとき、使用済みイオン交換樹脂を分解するためには、大量のエネルギーが費やされる。また、使用済みイオン交換樹脂を連続的に無機化処理するためには、分解装置に採用される耐摩耗性の高い構造や材料を別途開発する必要がある。そのため、複雑な装置や大量のエネルギーを必要とせずに、使用済みイオン交換樹脂から放射性核種や重金属元素を簡便に分離するための方法が求められる。
【０００７】
本発明が解決しようとする課題は、簡便な設備で、二次廃棄物の発生量を低減すると共に、使用済みイオン交換樹脂に吸着している放射性核種や重金属元素を容易かつ効率的に脱離することができる使用済みイオン交換樹脂の処理方法および使用済みイオン交換樹脂の処理装置を提供することである。
【課題を解決するための手段】
【０００８】
実施の形態の使用済みイオン交換樹脂の処理方法は、放射性核種または重金属元素を吸着しているイオン交換基を有する使用済みイオン交換樹脂を、鉄化合物、過酸化水素、およびオゾンを含む液体と接触させる。そして、使用済みイオン交換樹脂の処理方法は、前記液体に前記鉄化合物、前記過酸化水素、および前記オゾンを供給する工程と、前記液体中の元素濃度を測定する工程と、前記測定する工程で測定される前記液体中の前記元素濃度に応じて、前記液体に供給される前記鉄化合物、前記過酸化水素、および前記オゾンのうちの少なくとも１つの量を調整する工程とを備える。
【発明の効果】
【０００９】
簡便な設備で、二次廃棄物の発生量を低減すると共に、使用済みイオン交換樹脂に吸着している放射性核種や重金属元素を容易かつ効率的に脱離することができる使用済みイオン交換樹脂の処理方法および使用済みイオン交換樹脂の処理装置を提供することができる。
【図面の簡単な説明】
【００１０】
【図１】実施の形態の使用済みイオン交換樹脂の処理方法を示すフローチャートである。
【図２】実施の形態の使用済みイオン交換樹脂の処理装置を示す概略図である。
【図３】実施例１の使用済みイオン交換樹脂の処理方法を示すフローチャートである。
【図４】実施例１におけるコバルトの脱離率と、供給量を調整した物質の種類との関係を示すグラフである。
【図５】実施例２におけるヒドロキシラジカルの発生量と、各温度における鉄化合物、過酸化水素、オゾンを供給した後の時間との関係を示すグラフである。
【発明を実施するための形態】
【００１１】
以下、実施の形態について図面を参照して説明する。
【００１２】
図１は、実施の形態の使用済みイオン交換樹脂の処理方法を示すフローチャートである。実施の形態の使用済みイオン交換樹脂の処理方法は、放射性核種または重金属元素を吸着しているイオン交換基を有する使用済みイオン交換樹脂を、鉄化合物、過酸化水素、およびオゾンを含む液体と接触させて、使用済みイオン交換樹脂から放射性核種または重金属元素を脱離させる。そして、図１に示すように、実施の形態の使用済みイオン交換樹脂の処理方法は、液体に鉄化合物、過酸化水素、およびオゾンを供給する工程（以下、供給工程ともいう）Ｓ１００と、液体中の元素濃度を測定する工程（以下、測定工程ともいう）Ｓ２００と、測定工程Ｓ２００で測定される液体中の元素濃度に応じて、液体に供給される鉄化合物、過酸化水素、およびオゾンのうちの少なくとも１つの量を調整する工程（以下、供給量調整工程ともいう）Ｓ３００とを備える。
【００１３】
実施の形態の使用済みイオン交換樹脂の処理方法で処理される使用済みイオン交換樹脂は、例えば、原子力発電所の炉水浄化系、復水浄化系、放射性廃液の処理系、または重金属元素を含む産業排水の無害化処理に使用された使用済みのイオン交換樹脂である。使用済みイオン交換樹脂のイオン交換基には、放射性核種または重金属元素が吸着している。使用済みイオン交換樹脂のイオン交換基は、放射性核種または重金属元素の吸着部位である。
【００１４】
放射性核種としては、例えば、コバルト−６０などが挙げられる。また、重金属元素としては、例えば、クロム（Ｃｒ）、鉛（Ｐｂ）、カドミウム（Ｃｄ）などが挙げられる。
【００１５】
使用済みイオン交換樹脂のイオン交換樹脂としては、陽イオン交換樹脂、陰イオン交換樹脂、陽イオン交換樹脂および陰イオン交換樹脂からなる混床型イオン交換樹脂のいずれであってもよい。
【００１６】
図１に示す供給工程Ｓ１００では、液体に鉄化合物、過酸化水素、およびオゾンを供給する。供給工程Ｓ１００では、使用済みイオン交換樹脂を浸漬している液体に鉄化合物、過酸化水素、およびオゾンを供給してもよいし、使用済みイオン交換樹脂を浸漬する前の液体にこれら物質を供給してもよい。
【００１７】
液体は、後述するように、液体中で鉄化合物、過酸化水素、およびオゾンの反応によってラジカルを生成することができれば特に限定されず、例えば水が挙げられる。このような反応によって生じるラジカルの酸化力は強い。そのため、液体中のラジカルは、使用済みイオン交換樹脂を酸化して、放射性核種または重金属元素を吸着しているイオン交換基を使用済みイオン交換樹脂から脱離させることができる。
【００１８】
鉄化合物は、過酸化水素と反応してラジカルを発生させる化合物であれば特に限定されない。その中でも、ラジカルを容易に発生させるという観点から、鉄化合物は塩化鉄（ＩＩ）であることが好ましい。また、鉄化合物は、炉水中で生じるスラッジのように、イオン交換樹脂の使用環境下に豊富に存在するので、入手し易い。液体中の鉄化合物の濃度は、鉄換算で、１２ｐｐｍ以上５０ｐｐｍ以下が好ましい。鉄化合物の濃度がこのような範囲であると、使用済みイオン交換樹脂からのイオン交換基の脱離、および使用済みイオン交換樹脂の分解に必要なラジカルが効率よく発生する。
【００１９】
過酸化水素は、鉄化合物またはオゾンと反応してラジカルを発生させる。液体中の過酸化水素の濃度は、０．１４ｗｔ％以上８．４０ｗｔ％以下が好ましい。過酸化水素の濃度がこのような範囲であると、使用済みイオン交換樹脂からのイオン交換基の脱離、および使用済みイオン交換樹脂の分解に必要なラジカルが効率よく発生する。
【００２０】
オゾンは、それ自身の自己溶解や、過酸化水素と反応してラジカルを発生させる。オゾンは、液体中へのバブリングなどによって、液体に供給される。
【００２１】
供給工程Ｓ１００で得られた鉄化合物、過酸化水素、およびオゾンを含む液体は、使用済みイオン交換樹脂と接触する。この接触によって、以下のような液体と使用済みイオン交換樹脂との反応が行われる。
【００２２】
過酸化水素およびオゾンを溶解している液体中に少量の鉄化合物が共存することによって、ヒドロキシラジカル等のラジカルが生成する。生成したラジカルは強い酸化力を有する。このようなラジカルは、結合エネルギーの小さい使用済みイオン交換樹脂とイオン交換基との結合を切断する。そして、放射性核種または重金属元素を吸着しているイオン交換基が使用済みイオン交換樹脂から脱離する。
【００２３】
鉄化合物、過酸化水素、およびオゾンを含む液体を用いることで、液体に対して加圧や減圧を行うことなく、イオン交換基の脱離性能を向上させることができる。そのため、使用済みイオン交換樹脂の処理工程や装置構成を簡素化することができる。
【００２４】
このように、鉄化合物、過酸化水素、およびオゾンを含む液体に使用済みイオン交換樹脂を浸漬させ、液体と使用済みイオン交換樹脂とを接触させることで、放射性核種または重金属元素を吸着しているイオン交換基は、使用済みイオン交換樹脂の骨格から脱離する。以下では、使用済みイオン交換樹脂のイオン交換基に放射性核種が吸着している場合について説明するが、重金属元素が吸着している場合についても同様である。
【００２５】
液体と使用済みイオン交換樹脂との液固比は、廃液量を低減させる観点から、液体（ｍＬ）／使用済みイオン交換樹脂（ｇ）で表される式で１０（ｍＬ／ｇ）以下であることが好ましい。
【００２６】
供給工程Ｓ１００の後に実施される測定工程Ｓ２００では、液体中の元素濃度を測定する。上記のように、液体に浸漬している使用済みイオン交換樹脂から放射性核種が脱離する。そして、脱離した放射性核種は、液体中に存在している。そのため、測定工程Ｓ２００では、使用済みイオン交換樹脂から脱離した放射性同位元素（以下、放射性同位元素を単に元素という）の濃度を測定する。
【００２７】
液体中の元素濃度の測定には、ＩＣＰ発光分光分析装置など、既知の測定装置が用いられる。
【００２８】
測定工程Ｓ２００の後に実施される供給量調整工程Ｓ３００では、測定工程Ｓ２００で測定される液体中の元素の濃度に応じて、液体に供給される鉄化合物、過酸化水素、およびオゾンのうちの少なくとも１つの量を調整する。
【００２９】
供給量調整工程Ｓ３００では、測定工程Ｓ２００で測定された元素の濃度よりも、元素の濃度を増加させるため、供給工程Ｓ１００時の鉄化合物、過酸化水素、およびオゾンの供給量から、鉄化合物、過酸化水素、およびオゾンのうちの少なくとも１つの供給量が増加される。鉄化合物、過酸化水素、およびオゾンの３つ全ての供給量を増加しなくても、鉄化合物、過酸化水素、およびオゾンのうちの１つまたは２つの供給量を増加することによって、液体中に発生するラジカルの量を効率的に増加することができる。ラジカルの量が増加すると、使用済みイオン交換樹脂から脱離する放射性核種の量が増加し、液体中の元素の濃度が増加する。
【００３０】
このように、鉄化合物、過酸化水素、およびオゾンの３つ全ての供給量を増加せずに、放射性核種の脱離量を増加することができる。そのため、鉄化合物、過酸化水素、およびオゾンの３つの合計の供給量の増加を抑制することができる。また、供給量を容易に調整するという観点から、供給量調整工程Ｓ３００では、液体に供給される鉄化合物、過酸化水素、およびオゾンのうちのいずれか１つの量が調整されることが好ましい。
【００３１】
供給量調整工程Ｓ３００において、鉄化合物、過酸化水素、およびオゾンのうちの少なくとも１つは、所定時間毎に一定量または不定量供給されてもよいし、時間に関係なく常に一定量または不定量供給されてもよい。供給量調整工程Ｓ３００では、鉄化合物および過酸化水素の少なくとも一方が所定時間毎に一定量供給されることが好ましい。鉄化合物および過酸化水素の少なくとも一方が所定時間毎に一定量供給されると、放射性核種の脱離量が効率的に増加することができ、鉄化合物、過酸化水素、およびオゾンの合計の使用量を抑制することができる。
【００３２】
また、鉄化合物、過酸化水素、およびオゾンのうちの少なくとも１つが時間に関係なく不定量供給される場合、例えば使用済みイオン交換樹脂に吸着している全ての放射性核種を脱離するために必要な量の全てが、供給量調整工程Ｓ３００の初期に一度に供給される。
【００３３】
液体に供給される鉄化合物、過酸化水素、およびオゾンの合計の物質量は、特には限定されない。液体への鉄化合物、過酸化水素、およびオゾンの供給量が増加するにつれて、使用済みイオン交換樹脂から脱離する放射性核種の量が増加し、その後、使用済みイオン交換樹脂から二酸化炭素および水への分解が進む。そのため、液体に供給される鉄化合物、過酸化水素、およびオゾンの合計の物質量は、使用済みイオン交換樹脂の骨格を構成する炭素原子の物質量以下であることが好ましい。液体に供給されるこれら３つの合計の物質量がこのような範囲であれば、より少ない３つの物質の使用量で効率的に、二酸化炭素および水に分解する使用済みイオン交換樹脂の量を抑制して、使用済みイオン交換樹脂に吸着している全ての放射性核種を使用済みイオン交換樹脂から脱離することができる。使用済みイオン交換樹脂の分解量が減少すると、再利用されるイオン交換樹脂の量が増加すると共に、イオン交換樹脂が容易に再利用される。
【００３４】
また、実施の形態の使用済みイオン交換樹脂の処理方法は、液体のｐＨを調整する工程（以下、ｐＨ調整工程ともいう）をさらに備えることが好ましい。ｐＨ調整工程は、供給工程の前、供給工程と測定工程との間、測定工程と供給量調整工程との間、供給量調整工程の後のいずれに実施してもよい。
【００３５】
ｐＨ調整工程では、液体に酸や塩基などの添加剤を供給して、液体のｐＨを所望の値に調整する。液体のｐＨは、例えば酸性側では１〜５が好ましく、１〜２がより好ましい。液体のｐＨが所望の値に調整されると、液体中に発生するラジカルの量が増加する。そのため、放射性核種の脱離量をより増加することができる。液体に供給する添加剤は、ｐＨを容易に調整できる観点から、硫酸、硝酸、塩酸などが好ましい。
【００３６】
また、ｐＨ調整工程は、液体のｐＨを測定しながら液体のｐＨを調整してもよい。例えば、既知のｐＨ測定装置によってｐＨの測定を行いながら、上記の添加剤を液体に供給して、液体のｐＨを所望の値に調整する。
【００３７】
また、実施の形態の使用済みイオン交換樹脂の処理方法では、液体が加熱されることが好ましい。液体の加熱は、上記の各工程で実施してもよい。液体が加熱されると、ラジカルの発生が促進され、放射性核種の脱離量をより増加することができる。そのため、液体の温度は、５０℃以上であることが好ましく、７０℃以上であることがより好ましい。また、液体の沸点の回避など、操作の容易性という観点から、液体の温度は９０℃以下であることが好ましい。
【００３８】
使用済みイオン交換樹脂と鉄化合物、過酸化水素、およびオゾンを含む液体との接触時間は、使用済みイオン交換樹脂の量、使用済みイオン交換樹脂のイオン交換基に吸着している放射性核種の量、液体中の鉄化合物、過酸化水素、およびオゾンの含有量などに応じて適宜設定されるが、処理効率という観点から、使用済みイオン交換樹脂と液体との接触時間は、５時間以下が好ましく、２時間以下がより好ましい。
【００３９】
また、実施の形態の使用済みイオン交換樹脂の処理方法は、供給量調整工程Ｓ３００の後に、使用済みイオン交換樹脂を処理することによって得られた処理済みのイオン交換樹脂（以下、処理済みイオン交換樹脂ともいう）と液体とを分離する工程（以下、分離工程ともいう）をさらに備えてもよい。
【００４０】
処理済みイオン交換樹脂は、放射性核種または重金属元素を吸着しているイオン交換基を使用済みイオン交換樹脂から脱離処理することによって得られる。そのため、使用済みイオン交換樹脂と比較して、処理済みイオン交換樹脂に吸着している放射線核種の量や重金属元素の量が少ない。好ましくは、使用済みイオン交換樹脂には、放射線核種や重金属元素が吸着していない。
【００４１】
分離工程における液体には、鉄化合物、過酸化水素、およびオゾンに加えて、使用済みイオン交換樹脂から脱離したイオン交換基、放射性核種、重金属元素などが含まれる。分離工程では、フィルターなどの分離部材に液体を通過させることによって、放射性核種または重金属元素を含む液体と処理済みイオン交換樹脂とが分離される。
【００４２】
また、実施の形態の使用済みイオン交換樹脂の処理方法は、分離工程の後に、液体に含まれる放射性核種または重金属元素を沈降させる工程（以下、沈降工程ともいう）をさらに備えてもよい。沈降工程は、分離工程で得られた放射性核種または重金属元素を含む液体にｐＨ上昇剤を加える。放射性核種または重金属元素を含む液体にｐＨ上昇剤を供給すると、液体のｐＨが上昇し、液体中に含まれる放射性核種または重金属元素が沈降する。
【００４３】
沈降工程では、液体のｐＨが１０以上であることが好ましく、１１以上であることがより好ましい。液体のｐＨがこのような値であると、放射性核種または重金属元素の沈降が促進される。
【００４４】
液体に供給されるｐＨ上昇剤は、アルカリ金属の水酸化物であることが好ましい。アルカリ金属の水酸化物としては、水酸化ナトリウムが好ましい。
【００４５】
沈降工程では、ｐＨ上昇剤と共に凝集剤を液体に供給することが好ましい。ｐＨ上昇剤と共に凝集剤を液体に加えることにより、放射性核種または重金属元素の沈降がさらに促進される。凝集剤としては、放射性核種または重金属元素の沈降を促進するものであればよく、アルミニウム系の凝集剤が好ましい。アルミニウム系の凝集剤としては、硫酸アルミニウム、ポリ塩化アルミニウムなどが挙げられる。
【００４６】
また、実施の形態の使用済みイオン交換樹脂の処理方法は、沈降工程の後に、沈降工程で生じた放射性核種または重金属元素の沈降物を液体から分離する工程（以下、沈降物分離工程ともいう）をさらに備えてもよい。沈降物分離工程では、放射性核種または重金属元素の沈降物を含む液体を分離部材に通過させることによって、放射性核種または重金属元素が液体から分離回収される。
【００４７】
次に、実施の形態の使用済みイオン交換樹脂の処理装置について説明する。図２は、実施の形態の使用済みイオン交換樹脂の処理装置を示す概略図である。使用済みイオン交換樹脂の処理装置１００は、放射性核種または重金属元素を吸着しているイオン交換基を有する使用済みイオン交換樹脂を処理する装置である。
【００４８】
図２に示すように、使用済みイオン交換樹脂の処理装置１００は、処理対象である使用済みイオン交換樹脂を、鉄化合物、過酸化水素、およびオゾンを含む液体と接触させる脱離槽１を備える。さらに、使用済みイオン交換樹脂の処理装置１００は、使用済みイオン交換樹脂を脱離槽１に供給する使用済みイオン交換樹脂供給部２と、液体を脱離槽１に供給する液体供給部３と、鉄化合物を脱離槽１に供給する鉄化合物供給部４と、過酸化水素を脱離槽１に供給する過酸化水素供給部５と、オゾンを脱離槽１に供給するオゾン供給部６とを備える。さらに、使用済みイオン交換樹脂の処理装置１００は、脱離槽１内に収容される液体中の元素濃度を測定する測定部７と、測定部７によって測定される液体中の元素濃度に応じて、脱離槽１に供給される鉄化合物、過酸化水素、およびオゾンのうちの少なくとも１つの量を調整する制御部８とを備える。
【００４９】
使用済みイオン交換樹脂を内部に貯蔵する使用済みイオン交換樹脂供給部２は、配管などを介して脱離槽１に接続しており、配管を介して使用済みイオン交換樹脂を脱離槽１に供給する。液体を内部に貯蔵する液体供給部３は、配管などを介して脱離槽１に接続しており、配管を介して液体を脱離槽１に供給する。鉄化合物を内部に貯蔵する鉄化合物供給部４は、配管などを介して脱離槽１に接続しており、配管を介して鉄化合物を脱離槽１に供給する。過酸化水素を内部に貯蔵する過酸化水素供給部５は、配管などを介して脱離槽１に接続しており、配管を介して過酸化水素を脱離槽１に供給する。オゾンを内部に貯蔵するオゾン供給部６は、配管などを介して脱離槽１に接続しており、配管を介してオゾンを脱離槽１に供給する。オゾン供給部６は、例えばオゾン発生器からなる。
【００５０】
脱離槽１には、液体供給部３から液体が供給され、鉄化合物供給部４から鉄化合物が供給され、過酸化水素供給部５から過酸化水素が供給され、オゾン供給部６からオゾンが供給されて、鉄化合物、過酸化水素、およびオゾンを含む液体が脱離槽１に収容される。脱離槽１は、鉄化合物、過酸化水素、およびオゾンを含む液体と使用済みイオン交換樹脂とを接触させて、使用済みイオン交換樹脂から放射性核種を脱離させる。
【００５１】
測定部７は、脱離槽１に収容される液体における、使用済みイオン交換樹脂から脱離した放射性核種に由来する元素の濃度を測定する。この測定部７は、ＩＣＰ発光分光分析装置などの既知の測定装置から構成される。また、鉄化合物、過酸化水素、およびオゾンを供給しながら測定部７によって元素の濃度を測定してもよいし、鉄化合物、過酸化水素、およびオゾンの供給を停止してから測定部７によって元素の濃度を測定してもよい。この測定部７は、例えば脱離槽１の側面の外側に設けられる。
【００５２】
制御部８は、鉄化合物供給部４、過酸化水素供給部５、オゾン供給部６、および測定部７に接続している。この制御部８は、鉄化合物供給部４から脱離槽１への鉄化合物の供給量、過酸化水素供給部５から脱離槽１への過酸化水素の供給量、およびオゾン供給部６から脱離槽１へのオゾンの供給量を調整することができる。また、制御部８は、測定部７で測定される液体中の元素濃度の測定結果を監視することができる。
【００５３】
そして、制御部８は、測定部７によって測定される液体中の元素濃度に基づいて、鉄化合物供給部４、過酸化水素供給部５、およびオゾン供給部６の稼動を制御し、脱離槽１に供給される鉄化合物、過酸化水素、およびオゾンのうちの少なくとも１つの量を増加する。例えば、測定部７に予め記録している所定の元素濃度の値よりも測定部７で測定される元素濃度の値が低い場合や測定部７で測定される元素濃度の値を増加させる場合、制御部８は、鉄化合物供給部４、過酸化水素供給部５、およびオゾン供給部６のうちの１つまたは２つに信号を送り、鉄化合物、過酸化水素、およびオゾンのうちの１つまたは２つの量を増加する。そのため、鉄化合物、過酸化水素、およびオゾンの３つの合計の供給量の増加を抑制することができる。さらには、使用済みイオン交換樹脂から処理済みイオン交換樹脂を生成する速度、すなわち使用済みイオン交換樹脂の処理速度を増加することができる。
【００５４】
なお、ここでは、図２のように、制御部８が鉄化合物供給部４、過酸化水素供給部５、オゾン供給部６、および測定部７に接続している一例を示すが、制御部８は使用済みイオン交換樹脂供給部２、液体供給部３、後述する添加剤供給部９のうちの少なくとも１つにさらに接続していてもよい。制御部８が使用済みイオン交換樹脂供給部２、液体供給部３、添加剤供給部９に接続している場合、制御部８は、測定部７によって測定される液体中の元素濃度に基づいて、使用済みイオン交換樹脂供給部２、液体供給部３、添加剤供給部９の稼動を制御し、脱離槽１に供給される使用済みイオン交換樹脂の量の増加、液体の量の増加、ｐＨを調整するための添加剤の種類や量を調整することができる。そのため、使用済みイオン交換樹脂の処理速度をより増加することができる。
【００５５】
また、使用済みイオン交換樹脂の処理装置１００は、ｐＨを調整するための添加剤を脱離槽１に供給する添加剤供給部９をさらに備えることが好ましい。酸や塩基のような添加剤を内部に貯蔵する添加剤供給部９は、配管を介して脱離槽１に接続しており、配管を介して添加剤を脱離槽１に供給する。添加剤供給部９から脱離槽１に添加剤が供給されて、脱離槽１に収容される液体のｐＨが所定の値に調整される。液体のｐＨが所定の値に調整されると、液体中のラジカルの量が増加するので、使用済みイオン交換樹脂からの放射性核種の脱離量をより増加することができる。
【００５６】
また、制御部８に接続された図示しないｐＨ測定部によって脱離槽１に収容される液体のｐＨを測定しながら、このｐＨ測定部で測定される液体のｐＨ値に基づき、制御部８が添加剤供給部９を制御し、液体のｐＨを調整してもよい。このとき、液体のｐＨが短時間で所定の値に調整されるので、使用済みイオン交換樹脂からの放射性核種の脱離量をより効率的に増加することができる。
【００５７】
また、使用済みイオン交換樹脂の処理装置１００は、図示しない加熱器をさらに備えることが好ましい。加熱器は、脱離槽１内の液体を加熱して、液体の温度を上げる。この加熱器は、例えば脱離槽の内部に設けられる。液体が加熱器によって加熱されるため、液体中に発生するラジカルの量が増加し、放射性核種の脱離量がより増加する。
【００５８】
また、使用済みイオン交換樹脂の処理装置１００は、脱離槽１の内部に分離部材１０をさらに備えることが好ましい。分離部材１０は、処理済みイオン交換樹脂と液体とを分離する。この分離部材１０は、例えば、脱離槽１の下部の一部の内部空間を充填するように設けられる。
【００５９】
分離部材１０は、処理済みイオン交換樹脂を通過させずに、液体を通過させる。このとき、液体中の放射性核種も分離部材１０を通過する。このように、分離部材１０は処理済みイオン交換樹脂を分離する。そのため、分離部材１０の下部の脱離槽１には、放射性核種を含有する液体が収容される。
【００６０】
上記したように、実施の形態の使用済みイオン交換樹脂の処理方法および使用済みイオン交換樹脂の処理装置によれば、使用済みイオン交換樹脂から脱離した放射性核種または重金属元素に由来する元素の液体中の濃度に応じて、液体に供給される鉄化合物、過酸化水素、およびオゾンのうちの少なくとも１つの量を調整することによって、液体中に発生するラジカルの量を効率的に増加することができる。ラジカルの量が増加すると、使用済みイオン交換樹脂から脱離する放射性核種または重金属元素が増加する。このように、鉄化合物、過酸化水素、およびオゾンの３つ全ての供給量を調整しなくとも、鉄化合物、過酸化水素、およびオゾンのうちの少なくとも１つの容易な調整によって、放射性核種または重金属元素の脱離量を効率的に増加することができる。さらに、放射性核種または重金属元素の脱離に要する鉄化合物、過酸化水素、およびオゾンの合計の使用量を抑制することができる。
【００６１】
また、使用済みイオン交換樹脂の処理は、液体中の鉄化合物、過酸化水素、およびオゾンのうちの少なくとも１つの量の調整によって容易に達成できるため、複雑な装置や大量のエネルギーを必要としない。さらに、放射性核種または重金属元素の脱離によって得られる処理済みイオン交換樹脂は、原子力発電所などに再利用できるため、二次廃棄物の発生量が低減される。
【実施例】
【００６２】
以下、実施例を参照して詳細に説明する。なお、本発明は、これらの実施例によって何ら限定されない。
【００６３】
（実施例１）
イオン交換樹脂として、陽イオン交換樹脂を用意した。そして、陽イオン交換樹脂を硫酸コバルト溶液に浸漬して、放射性核種であるコバルトを陽イオン交換樹脂のイオン交換基に吸着させた。こうして、陽イオン交換樹脂のイオン交換基にコバルトを吸着させた使用済みイオン交換樹脂を得た。また、イオン交換樹脂の浸漬前後において、硫酸コバルト溶液中のコバルト濃度をＩＣＰ発光分光分析装置によって測定して、使用済みイオン交換樹脂へのコバルトの吸着量を算出した。
【００６４】
鉄化合物として、塩化鉄（ＩＩ）を用意した。また、液体として水を用意した。
【００６５】
図３は、実施例１の使用済みイオン交換樹脂の処理方法を示すフローチャートである。まず、上記で得られた使用済みイオン交換樹脂を液体である水に浸漬した。このとき、液体と使用済みイオン交換樹脂との液固比は、１０（ｍＬ／ｇ）とした。また、実施例１の使用済みイオン交換樹脂の処理方法では、液体の温度を９０℃に調整した。
【００６６】
続いて、図３に示すように、ｐＨ調整工程Ｓ５０を行った。ｐＨ調整工程Ｓ５０では、使用済みイオン交換樹脂を浸漬している液体に硫酸を供給して、液体のｐＨを１となるように調整した。このとき、液体のｐＨをｐＨ測定装置で測定しながら、ｐＨ調整工程Ｓ５０を行った。
【００６７】
ｐＨ調整工程Ｓ５０の後、供給工程Ｓ１００を行った。供給工程Ｓ１００では、ｐＨ調整した液体に鉄化合物、過酸化水素、およびオゾンを供給した。詳細には、鉄化合物は、水に溶解させて供給した。過酸化水素は、過酸化水素水として供給した。オゾンは、液体中へのバブリングによって供給した。このとき、液体中の鉄化合物の濃度は鉄換算で５０ｐｐｍ、液体中の過酸化水素の濃度は２ｗｔ％、液体中へのオゾンの供給量は５０ｍｍｏｌ／ｈとした。
【００６８】
供給工程Ｓ１００の後、測定工程Ｓ２００を行った。測定工程Ｓ２００では、ＩＣＰ発光分光分析装置によって、使用済みイオン交換樹脂から脱離したコバルトの液体中における濃度を測定した。
【００６９】
測定工程Ｓ２００の後、供給量調整工程Ｓ３００を行った。供給量調整工程Ｓ３００では、測定工程Ｓ２００で測定した液体中のコバルトの濃度に応じて、液体に供給される鉄化合物、過酸化水素、またはオゾンの量を調整した。液体に供給される鉄化合物の量のみを調整したときには、液体中の鉄化合物の濃度は鉄換算で１５０ｐｐｍとした。過酸化水素の量のみを調整したときには、液体中の過酸化水素の濃度は８ｗｔ％とした。オゾンの量のみを調整したときには、液体中へのオゾンの供給量は１５０ｍｍｏｌ／ｈとした。
【００７０】
供給量調整工程Ｓ３００において、鉄化合物、過酸化水素、またはオゾンの量を調整して反応開始してから６０分後、液体中のコバルトの濃度を測定し、使用済みイオン交換樹脂から脱離したコバルトの脱離量を算出した。そして、下記式によって、コバルトの脱離率（％）を算出した。
【００７１】
脱離率（％）＝（コバルトの脱離量／コバルトの吸着量）×１００
【００７２】
図４は、実施例１におけるコバルトの脱離率と、供給量を調整した物質の種類との関係を示すグラフである。なお、図４における未調整とは、鉄化合物、過酸化水素、およびオゾンの供給量を調整しない、すなわち供給量調整工程Ｓ３００を行わない液体中のコバルトの濃度から算出した脱離率である。
【００７３】
図４に示すように、未調整におけるコバルトの脱離率は９０％程度であった。その一方で、鉄化合物、過酸化水素、またはオゾンの量を増加すると、コバルトの脱離率は増加した。特に、過酸化水素またはオゾンの供給量を増加した場合、コバルトの脱離率は１００％であった。
【００７４】
鉄化合物、過酸化水素、またはオゾンのうちの少なくとも１つの量を増加することによって、コバルトの脱離率が効率的に増加する理由は以下のように考えられる。鉄化合物の供給量が増加すると、過酸化水素との反応によって生成するラジカルの量が増加する。さらに、過酸化水素との反応によって発生した水酸化物イオンが過酸化水素とオゾンとの反応およびオゾンの自己分解反応を促進させるため、生成するラジカルの量が増加する。また、過酸化水素の供給量が増加すると、鉄化合物との反応およびオゾンとの反応によって生成するラジカルの量が増加する。また、オゾンの供給量が増加すると、過酸化水素との反応およびオゾン自身の自己分解反応によって生成するラジカルの量が増加する。このように、ラジカルの量が増加したことによって、コバルトの脱離率が上昇した。
【００７５】
（実施例２）
実施例２では、液体中の鉄化合物、過酸化水素、およびオゾンによって発生するラジカルの量と液体の温度との関係性について調べた。
【００７６】
まず、液体の温度を５０℃、７０℃、９０℃に調整した。続いて、液体に硫酸を供給して、液体のｐＨを１となるように調整した。
【００７７】
続いて、液体に酢酸ナトリウムを供給して、液体中の酢酸ナトリウムの濃度を１０ｍｍｏｌ／ｌとした。
【００７８】
続いて、液体に鉄化合物、過酸化水素、およびオゾンを供給した。詳細には、鉄化合物は、水に溶解させて供給した。過酸化水素は、過酸化水素水として供給した。オゾンは、液体中へのバブリングによって供給した。このとき、液体中の鉄化合物の濃度は鉄換算で５０ｐｐｍ、液体中の過酸化水素の濃度は２ｗｔ％、液体中へのオゾンの供給量は５０ｍｍｏｌ／ｈとした。
【００７９】
鉄化合物、過酸化水素、オゾンを供給した後、液体中の酢酸ナトリウムの濃度を測定した。酢酸ナトリウムはヒドロキシラジカルによって分解する。そのため、酢酸ナトリウムの濃度を測定することによって、ヒドロキシラジカルの発生量を調べた。
【００８０】
図５は、実施例２におけるヒドロキシラジカルの発生量と、各温度における鉄化合物、過酸化水素、オゾンを供給した後の時間との関係を示すグラフである。なお、各々のヒドロキシラジカルの発生量については、液体の温度が９０℃および時間が６０分のときのヒドロキシラジカルの発生量で標準化した。
【００８１】
図５に示すように、液体の温度が上昇すると共に、ヒドロキシラジカルの発生量が増加した。そして、液体の温度が９０℃のときに、ヒドロキシラジカルの発生量が最も多かった。この理由としては、液体の温度が高いほど、鉄化合物またはオゾンと過酸化水素との反応、およびオゾンの自己分解反応の速度が速いからである。
【００８２】
実施例１および２によれば、簡便な設備で、二次廃棄物の発生量を低減すると共に、使用済みイオン交換樹脂に吸着している放射性核種や重金属元素を容易かつ効率的に脱離することができる使用済みイオン交換樹脂の処理方法および使用済みイオン交換樹脂の処理装置を提供することができる。
【００８３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８４】
１…脱離槽、２…イオン交換樹脂供給部、３…液体供給部、４…鉄化合物供給部、５…過酸化水素供給部、６…オゾン供給部、７…測定部、８…制御部、９…添加剤供給部、１０…分離部材、１００…使用済みイオン交換樹脂の処理装置。
【図１】
0006577388.tif 000002
【図２】
0006577388.tif 000003
【図３】
0006577388.tif 000004
【図４】
0006577388.tif 000005
【図５】
0006577388.tif 000006